【手続補正書】
【提出日】平成17年10月12日(2005.10.12)
【手続補正１】
【補正対象書類名】明細書
【補正対象項目名】特許請求の範囲
【補正方法】変更
【補正の内容】
【特許請求の範囲】
【請求項１】  （ａ）エチレン−α−オレフィン系共重合ゴム１００重量部、（ｂ）ＢＥＴ法により窒素吸着量から算出された比表面積１０〜５０ｍ2／ｇ、ＤＢＰ吸油量１００〜１５０ｍｌ／１００ｇのカーボンブラック５０〜１７５重量部、および（ｃ）炭素繊維１〜５０重量部を含有することを特徴とするゴム組成物。
【請求項２】  上記（ｃ）炭素繊維の長さが０．１〜２０ｍｍである請求項１に記載のゴム組成物。
【請求項３】  上記（ｃ）炭素繊維の円相当径が１〜１０μｍである請求項１又は２に記載のゴム組成物。
【請求項４】  上記（ｂ）カーボンブラックの平均粒径が４０〜６５μｍである請求項１〜３のいずれか１項に記載のゴム組成物。
【請求項５】  上記（ａ）エチレン−α−オレフィン系共重合ゴムの配合量が、上記ゴム組成物に含有される全ポリマー成分の５０重量％以上である請求項１〜４のいずれか１項に記載のゴム組成物。
【請求項６】  上記（ａ）エチレン−α−オレフィン系共重合ゴムは、エチレン含有量が１０〜９０重量％、ヨウ素価が０〜４０、ムーニー粘度（ＭＬ1+4，100℃）が５〜４００である請求項１〜５のいずれか１項に記載のゴム組成物。
【手続補正２】
【補正対象書類名】明細書
【補正対象項目名】０００１
【補正方法】変更
【補正の内容】
【０００１】 
【発明の属する技術分野】
本発明は、エチレン−α−オレフィン系共重合ゴム、特定のカーボンブラック、および炭素繊維を主成分とし、電磁波シールド材や導電ゴム部品の製造に好適に用いられるゴム組成物に関する。
【手続補正３】
【補正対象書類名】明細書
【補正対象項目名】０００４
【補正方法】変更
【補正の内容】
【０００４】
本発明によれば下記ゴム組成物が提供されて、本発明の上記目的が達成される。
（１）（ａ）エチレン−α−オレフィン系共重合ゴム１００重量部、（ｂ）ＢＥＴ法により窒素吸着量から算出された比表面積１０〜５０ｍ2／ｇ、ＤＢＰ吸油量１００〜１５０ｍｌ／１００ｇのカーボンブラック５０〜１７５重量部、および（ｃ）炭素繊維１〜５０重量部を含有することを特徴とするゴム組成物。
（２）上記（ｃ）炭素繊維の長さが０．１〜２０ｍｍである前記（１）に記載のゴム組成物。
（３）上記（ｃ）炭素繊維の円相当径が１〜１０μｍである前記（１）又は（２）に記載のゴム組成物。
（４）上記（ｂ）カーボンブラックの平均粒径が４０〜６５μｍである前記（１）〜（３）のいずれかに記載のゴム組成物。
（５）上記（ａ）エチレン−α−オレフィン系共重合ゴムの配合量が、上記ゴム組成物に含有される全ポリマー成分の５０重量％以上である前記（１）〜（４）のいずれかに記載のゴム組成物。
（６）上記（ａ）エチレン−α−オレフィン系共重合ゴムは、エチレン含有量が１０〜９０重量％、ヨウ素価が０〜４０、ムーニー粘度（ＭＬ1+4，100℃）が５〜４００である前記（１）〜（５）のいずれかに記載のゴム組成物。
【手続補正４】
【補正対象書類名】明細書
【補正対象項目名】０００５
【補正方法】変更
【補正の内容】
【０００５】 
【発明の実施の形態】
以下、本発明を詳細に説明する。（ａ）エチレン−α−オレフィン系共重合ゴムとしては、エチレンとα−オレフィン、好ましくは炭素数３〜２０のα−オレフィンとの共重合ゴム、およびこれらと非共役ジエンとの共重合ゴムが挙げられる。
上記α−オレフィンとしては、プロピレン、１−ブテン、１−ヘキセン、１−オクテン、１−デセンなどを挙げることができる。また、非共役ジエンとしては、ジシクロペンタジエン、メチレンノルボルネン、メチルテトラヒドロインデン、５−エチリデン−２−ノルボルネン、１，４−ヘキサジエン、５−メチル−１，４−ヘキサジエン、７−メチル−１，６−オクタジエンなどを挙げることができる。
（ａ）エチレン−α−オレフィン系共重合ゴムの中でも、エチレン−プロピレン共重合ゴム、エチレン−１−ブテン共重合ゴム、エチレン−１−オクテン共重合ゴム、エチレン−プロピレン−５−エチリデン−２−ノルボルネン共重合ゴム、エチレン−プロピレン−ジシクロペンタジエン共重合ゴム、エチレン−１−ブテン−５−エチリデン−２−ノルボルネン共重合ゴム、エチレン−１−ブテン−ジシクロペンタジエン共重合ゴムなどが好ましい。特に、エチレン−プロピレン共重合ゴム、エチレン−１−ブタジエン共重合ゴムが好ましい。
【手続補正５】
【補正対象書類名】明細書
【補正対象項目名】００１０
【補正方法】変更
【補正の内容】
【００１０】
本発明のゴム組成物には、（ａ）エチレン−α−オレフィン系共重合ゴム以外のゴム成分、例えばスチレン−ブタジエンゴム、天然ゴム、ポリイソプレンゴム、ポリブタジエンゴム、アクリロニトリル−ブタジエンゴム、クロロプレンゴムなどのゴム成分を、本発明の目的の達成を損なわない範囲で、配合することができる。また、ポリエチレン、ポリプロピレンなどのポリオレフィン樹脂なども同様に配合することができる。
しかしながら、本発明のゴム組成物に含有される全ポリマー成分の５０重量％以上、特には６０重量％以上を（ａ）エチレン−α−オレフィン系共重合ゴムが占めることが好ましい。また、（ａ）エチレン−α−オレフィン系共重合ゴムとその他のゴムや熱可塑性エラストマーなどのポリマーとの混合物であっても、予めポリマー製造段階で、共重合や重合溶液の混合などのブレンドにより得られ、かつエチレン−α−オレフィン系共重合ゴムがポリマー全体の５０重量％以上、好ましくは６０重量％以上を占めているものであれば、本発明の（ａ）エチレン−α−オレフィン系共重合ゴムを含有するポリマーとして好ましく配合することができる。
【手続補正６】
【補正対象書類名】明細書
【補正対象項目名】００１１
【補正方法】変更
【補正の内容】
【００１１】
本発明のゴム組成物には、（ｂ）カーボンブラックと（ｃ）炭素繊維と共に、その他の充填剤、例えばシリカ、クレー、炭酸カルシウム、炭酸マグネシウムなどの充填剤を必要に応じて配合することができる。
【手続補正７】
【補正対象書類名】明細書
【補正対象項目名】００１２
【補正方法】変更
【補正の内容】
【００１２】
加硫は、（ａ）エチレン−α−オレフィン系共重合ゴムがジエン成分を含まない場合は、有機過酸化物が用いられ、（ａ）エチレン−α−オレフィン系共重合ゴムがジエン成分を含む場合は、有機加硫促進剤と硫黄を用いて行われる。
これらの加硫のための加硫剤などの配合量は、得ようとする特性や加硫作業条件により異なるが、有機過酸化物の場合、（ａ）エチレン−α−オレフィン系共重合ゴム１００重量部当たり、０．１〜１０重量部、好ましくは０．５〜５重量部であり、有機加硫促進剤の場合、総量で０．１〜１５重量部、好ましくは０．１〜１０重量部であり、硫黄の場合、０．１〜１０重量部、好ましくは０．１〜５重量部である。
なお、架橋剤、加硫剤類を用いず放射線で架橋させても差支えなく、また、チウラム系促進剤やジモルフォリンなどを主剤とする加硫方法や無硫黄加硫方法を用いてもよい。また、その他のゴムとブレンド使用される場合は、適宜これら架橋剤、加硫剤などの種類、配合量を調整して加硫することができる。
【手続補正８】
【補正対象書類名】明細書
【補正対象項目名】００１４
【補正方法】変更
【補正の内容】
【００１４】 
【実施例】
以下、実施例および比較例を挙げて本発明をさらに具体的に説明するが、本発明は、これらの実施例に限定されるものではない。尚、以下の文中における「部」は全て「重量部」を示すものとする。実施例および比較例中の各種評価は、次のようにして行った。
（１）ムーニー粘度（ＭＬ1+4,100℃）
ＪＩＳ  Ｋ ６３００に準じ、Ｌローター、予熱１分、ローター作動時間４分、温度１００℃で測定した。
（２）カーボンブラックの平均粒子径
透過型電子顕微鏡を用いて測定した。
（３）カーボンブラックの窒素吸着比表面積
ＡＳＴＭ  Ｄ３０３７に準じて測定した。
（４）カーボンブラックのＤＢＰ吸油量
ＪＩＳ  Ｋ  ６２２１に準じて測定した。
【手続補正９】
【補正対象書類名】明細書
【補正対象項目名】００１５
【補正方法】変更
【補正の内容】
【００１５】
（５）加工性
（ｉ）バンバリーミキサーのトルクの上昇を監視し、下記の如くに評価した。
○：混練中、トルクの上昇が認められない。
×：混練中、トルクの上昇が認められる。
（ii）ロールからシート状にした未加硫のサンプルの外観を評価した。
〇：表面が滑らかである。
×：表面が荒れている。
（６）物性試験（引張試験）
ＪＩＳ  Ｋ ６３０１に従い測定した。
【手続補正１０】
【補正対象書類名】明細書
【補正対象項目名】００１７
【補正方法】変更
【補正の内容】
【００１７】
実施例および比較例の配合処方に用いた各成分は、以下の通りである。
（ａ）成分
（ａ−１）：エチレン−プロピレン−５−エチリデン−２−ノルボルネン共重合ゴム（ＪＳＲ（株）製、商品名：ＪＳＲ  ＥＰ２１、エチレン含量６０．４重量％、ムーニー粘度３８、ヨウ素価１９）
（ｂ）成分
下記表１に示すカーボンブラックを用いた。カーボンブラック（ｂ−１）は、三菱化学（株）製（商品名：ダイヤブラック＃３０３０Ｂ）、カーボンブラック（ｂ−２）は、東海カーボン（株）製（商品名：トーカブラック＃５５００）、カーボンブラック（ｂ−３）はケッチェン・ブラック・インターナショナル（株）製（商品名：ケッチェンブラックＥＣ６００ＪＤ）を用いた。これらのカーボンブラックの特性値を下記表１にまとめて示す。